(57)【要約】      （修正有）【課題】０°入射透過率と高角度入射透過率の差が少なく、視野角が広く、さらに近赤外線カット能に優れた光学フィルターを提供する。【解決手段】透明基材を有するとともに、光学フィルターの一方の面について、垂直方向から測定した場合の波長４５０〜５５０ｎｍの平均透過率をＴ0（％）とし、垂直方向から４５°の位置から測定した場合の波長４５０〜５５０ｎｍの平均透過率をＴ45（％）とし、垂直方向からＸ°の位置から測定した場合の波長４５０〜５５０ｎｍの平均透過率をＴX（％）とした場合、下記条件（ｉ）〜（ｉｉｉ）を満たす光学フィルター：（ｉ）Ｔ0、Ｔ45およびＴXのいずれもが７５％以上である；（ｉｉ）ＴX＞Ｔ0、かつ、ＴX＞Ｔ45である；（ｉｉｉ）Ｘは５以上４０以下の数である。【選択図】図４
2020122970.tif 000002
【特許請求の範囲】
【請求項１】
透明基材を有する光学フィルターであって、該光学フィルターの一方の面について、
垂直方向から測定した場合の波長４５０〜５５０ｎｍの平均透過率をＴ0（％）とし、
垂直方向から４５°の位置から測定した場合の波長４５０〜５５０ｎｍの平均透過率をＴ45（％）とし、
垂直方向からＸ°の位置から測定した場合の波長４５０〜５５０ｎｍの平均透過率をＴX（％）とした場合、
下記条件（ｉ）〜（ｉｉｉ）を満たすこと；
前記透明基材の少なくとも一方の面に、屈折率が２．０以上の高屈折率材料からなる誘電体層と、屈折率が２．０未満の低屈折率材料からなる誘電体層とを含む誘電体多層膜からなる機能性膜を有すること；
前記高屈折率材料からなる誘電体層の光学膜厚の合計をＨｄ（ｎｍ）とし、
前記低屈折率材料からなる誘電体層の光学膜厚の合計をＬｄ（ｎｍ）とした場合、
波長５５０ｎｍにおいて、Ｈｄ／Ｌｄが０．９００〜０．９９８の範囲であること；
を特徴とする光学フィルター：
（ｉ）Ｔ0、Ｔ45およびＴXのいずれもが７５％以上である；
（ｉｉ）ＴX＞Ｔ0、かつ、ＴX＞Ｔ45である；
（ｉｉｉ）Ｘは３０である。
【請求項２】
さらに、下記条件（Ａ）〜（Ｃ）を満たすことを特徴とする請求項１に記載の光学フィルター：
（Ａ）Ｔ0が８０％以上である；
（Ｂ）８００ｎｍ以下の波長領域において、光学フィルターの垂直方向から測定した場合の透過率が７０％となる最も長い波長（Ｘａ）と、５８０ｎｍ以上の波長領域において、光学フィルターの垂直方向から測定した場合の透過率が３０％となる最も短い波長（Ｘｂ）との差の絶対値が１００ｎｍ未満である；
（Ｃ）５６０〜８００ｎｍの波長領域において、光学フィルターの垂直方向から測定した場合の透過率が５０％となる波長の値（Ｙａ）と、光学フィルターの垂直方向に対して３０°の角度から測定した場合の透過率が５０％となる波長の値（Ｙｂ）との差の絶対値が１５ｎｍ未満である。
【請求項３】
垂直方向から測定した場合の波長３００〜３８０ｎｍの平均透過率が１％以下であることを特徴とする請求項１〜２のいずれか１項に記載の光学フィルター。
【請求項４】
前記機能性膜を前記透明基材の両面に有していることを特徴とする請求項１〜３のいずれか１項に記載の光学フィルター。
【請求項５】
垂直方向から測定した場合の波長８００〜１２００ｎｍの平均透過率が１％以下であることを特徴とする請求項１〜４のいずれか１項に記載の光学フィルター。
【請求項６】
透明基材の厚みが４０〜２００μｍであることを特徴とする請求項１〜５のいずれか１項に記載の光学フィルター。
【請求項７】
請求項１〜６のいずれか１項に記載の光学フィルターを具備することを特徴とする撮像素子。
【発明の詳細な説明】
【技術分野】
【０００１】
本発明は、光学フィルターに関する。詳しくは、本発明は、十分な視野角を持ち、特にＣＣＤやＣＭＯＳイメージセンサ等の固体撮像素子用視感度補正フィルターとして好適に用いることができる光学フィルターおよび該光学フィルターを具備する撮像素子に関する。
【背景技術】
【０００２】
ビデオカメラ、デジタルスチルカメラ、カメラ機能付き携帯電話などにはカラー画像の固体撮像素子であるＣＣＤやＣＭＯＳイメージセンサが使用されているが、これら固体撮像素子はその受光部において近赤外線に感度を有するシリコンフォトダイオードが使用されている。これらの固体撮像素子では、人間の目で見て自然な色合いにさせる視感度補正を行うことが必要であり、特定の波長領域の光線を選択的に透過もしくはカットする光学フィルター（例えば近赤外線カットフィルター）を用いることが多い。
【０００３】
このような光学フィルターとしては、従来から、各種方法で製造されたものが使用されている。例えば、ガラスなどの透明基材の表面に銀等の金属を蒸着して近赤外線を反射するようにしたもの、アクリル樹脂やポリカーボネート樹脂等の透明樹脂に近赤外線吸収色素を添加したものなどが実用に供されている。
【０００４】
近年光学部品の薄型化要求が強まっており、従来は０．３ｍｍであったが、最近ではより薄肉である０．２ｍｍ以下のフィルターが使われ始めている。これに伴い、薄くても十分な遮蔽効果を持つことに加え、高入射角度における透過率が低入射角度の透過率と大きく変化しないことが求められている。
【０００５】
特許文献１には、ＣｕＯ含有リン酸塩系ガラスを用いた厚み０．１５ｍｍの近赤外線カットフィルターが開示されているが、波長８００〜１２００ｎｍの遮蔽特性は十分ではなかった。
【０００６】
特許文献２には、ＣｕＯ含有フツリン酸塩系ガラスに誘電体多層膜を設けることで、薄さと波長８００〜１２００ｎｍの遮蔽透過率特性を両立した近赤外線カットフィルターが開示されている。しかし、特許文献２の近赤外線カットフィルターでは、垂直方向から測定した透過率（以下「０°入射透過率」ともいう。）は良好なものの、４０°〜４５°と高角度入射になるにつれ、波長４５０〜５５０ｎｍの透過率が減少し、十分な視野角といえるものではなかった。
【０００７】
また、特許文献３には、基材として透明樹脂を用い、透明樹脂中に近赤外線吸収色素を含有させた近赤外線吸収基板と、誘電体多層膜からなる近赤外線反射膜とを有する、視野角に優れた近赤外線カットフィルターが開示されている。しかし、特許文献３の近赤外線カットフィルターにおいても、波長５６０〜８００ｎｍの赤色に相当する波長の視野角は優れるものの、波長４５０〜５５０ｎｍの可視光に対する視野角が優れるものではなかった。
【先行技術文献】
【特許文献】
【０００８】
【特許文献１】国際公開第２０１１／１１８７２４号パンフレット（特許文献１）
【特許文献２】国際公開第２０１４／１０４３７０号パンフレット（特許文献２）
【特許文献３】特許第５４８９６６９号公報（特許文献３）
【発明の概要】
【発明が解決しようとする課題】
【０００９】
本発明は、上記従来技術に鑑み、０°入射透過率と高角度入射透過率の差が少なく、視野角が広く、さらに近赤外線カット能に優れた光学フィルターおよび該光学フィルターを具備する撮像素子を提供することを目的とする。
【課題を解決するための手段】
【００１０】
本発明者らは上記課題を達成する為、鋭意研究を重ねた結果、特定の光学特性を有すること、具体的には特定の透明基材や特定の誘電体多層膜を用いることで、０°〜４５°の範囲で光学特性の変化量が少ない光学フィルターが得られ、上記課題を解決できることを見出し、本発明を完成させた。本発明の態様例を以下に示す。
【００１１】
［１］  透明基材を有する光学フィルターであって、該光学フィルターの一方の面について、垂直方向から測定した場合の波長４５０〜５５０ｎｍの平均透過率をＴ0（％）とし、垂直方向から４５°の位置から測定した場合の波長４５０〜５５０ｎｍの平均透過率をＴ45（％）とし、垂直方向からＸ°の位置から測定した場合の波長４５０〜５５０ｎｍの平均透過率をＴX（％）とした場合、下記条件（ｉ）〜（ｉｉｉ）を満たすことを特徴とする光学フィルター：
（ｉ）Ｔ0、Ｔ45およびＴXのいずれもが７５％以上である；
（ｉｉ）ＴX＞Ｔ0、かつ、ＴX＞Ｔ45である；
（ｉｉｉ）Ｘは５以上４０以下の数である。
【００１２】
［２］  前記透明基材の少なくとも一方の面に、屈折率が２．０以上の高屈折率材料からなる誘電体層と、屈折率が２．０未満の低屈折率材料からなる誘電体層とを含む誘電体多層膜からなる機能性膜を有することを特徴とする項［１］に記載の光学フィルター。
【００１３】
［３］  前記高屈折率材料からなる誘電体層の光学膜厚の合計をＨｄ（ｎｍ）とし、前記低屈折率材料からなる誘電体層の光学膜厚の合計をＬｄ（ｎｍ）とした場合、波長５５０ｎｍにおいて、Ｈｄ／Ｌｄが０．９００〜０．９９８の範囲であることを特徴とする項［２］に記載の光学フィルター。
【００１４】
［４］  さらに、下記条件（Ａ）〜（Ｃ）を満たすことを特徴とする項［１］〜［３］のいずれかに記載の光学フィルター：
（Ａ）Ｔ0が８０％以上である；
（Ｂ）８００ｎｍ以下の波長領域において、光学フィルターの垂直方向から測定した場合の透過率が７０％となる最も長い波長（Ｘａ）と、５８０ｎｍ以上の波長領域において、光学フィルターの垂直方向から測定した場合の透過率が３０％となる最も短い波長（Ｘｂ）との差の絶対値が１００ｎｍ未満である；
（Ｃ）５６０〜８００ｎｍの波長領域において、光学フィルターの垂直方向から測定した場合の透過率が５０％となる波長の値（Ｙａ）と、光学フィルターの垂直方向に対して３０°の角度から測定した場合の透過率が５０％となる波長の値（Ｙｂ）との差の絶対値が１５ｎｍ未満である。
【００１５】
［５］  垂直方向から測定した場合の波長３００〜３８０ｎｍの平均透過率が１％以下であることを特徴とする項［１］〜［４］のいずれかに記載の光学フィルター。
【００１６】
［６］  透明基材の厚みが４０〜２００μｍであることを特徴とする項［１］〜［５］のいずれかに記載の光学フィルター。
【００１７】
［７］  前記機能性膜を前記透明基材の両面に有していることを特徴とする項［１］〜［６］のいずれかに記載の光学フィルター。
【００１８】
［８］  前記透明基材が、６００〜８００ｎｍの波長領域に吸収極大がある吸収剤を含む透明樹脂を含有し、かつ、６２０〜６８０ｎｍの波長領域において、該透明基材の透過率が５０％となることを特徴とする項［１］〜［７］のいずれかに記載の光学フィルター。
【００１９】
［９］  前記透明基材が、ＣｕＯ含有リン酸塩ガラスおよびＣｕＯ含有フツリン酸塩ガラスからなる群より選ばれる近赤外線吸収ガラスを含有し、かつ、６２０〜６８０ｎｍの波長領域において、該透明基材の透過率が５０％となることを特徴とする項［１］〜［７］のいずれかに記載の光学フィルター。
【００２０】
［１０］  前記透明基材が、さらに、６００〜８００ｎｍの波長領域に吸収極大がある吸収剤を含む透明樹脂層を含有することを特徴とする項［９］に記載の光学フィルター。
【００２１】
［１１］  垂直方向から測定した場合の波長８００〜１２００ｎｍの平均透過率が１％以下であることを特徴とする項［１］〜［１０］のいずれかに記載の光学フィルター。
【００２２】
［１２］  項［１］〜［１１］のいずれかに記載の光学フィルターを具備することを特徴とする撮像素子。
【発明の効果】
【００２３】
本発明によれば、高入射角における透過率の変化が少なく、視野角の広い光学フィルターを提供することができる。
【図面の簡単な説明】
【００２４】
【図１】図１(a)は、従来のカメラモジュールを示すものである。図１(b)は、本発明の光学フィルター６'を用いた場合のカメラモジュールの一例を示すものである。
【図２】図２は、光学フィルターの垂直方向から測定した場合の透過率を測定する方法を示すものである。
【図３】図３は、光学フィルターの垂直方向に対してＸ°の角度から測定した場合の透過率を測定する方法を示すものである。
【図４】図４は、実施例１等で形成した機能性膜（１）のみをシリカガラスに設けた際の透過率測定結果である。
【図５】図５は、比較例１で形成した機能性膜（２）のみをシリカガラスに設けた際の透過率測定結果である。
【図６】図６は、実施例１で得られた光学フィルターの透過率測定結果である。
【発明を実施するための形態】
【００２５】
以下、本発明について具体的に説明する。
【００２６】
＜光学フィルター＞
本発明の光学フィルターは、透明基材を有するとともに、該光学フィルターの一方の面について、垂直方向から測定した場合の波長４５０〜５５０ｎｍの平均透過率をＴ0（％）とし、垂直方向から４５°の位置から測定した場合の波長４５０〜５５０ｎｍの平均透過率をＴ45（％）とし、垂直方向からＸ°の位置から測定した場合の波長４５０〜５５０ｎｍの平均透過率をＴX（％）とした場合、下記条件（ｉ）〜（ｉｉｉ）を満たすことを特徴とする。
（ｉ）Ｔ0、Ｔ45、ＴXのいずれもが７５％以上である。
（ｉｉ）ＴX＞Ｔ0、かつ、ＴX＞Ｔ45である。
（ｉｉｉ）Ｘは５以上４０以下の数である。
【００２７】
本発明では、全光線透過率が高い透明基材を用いることで、波長４５０〜５５０ｎｍにおいて高い透過率を有する光学フィルターを得ることができる。
【００２８】
光学フィルターを固体撮像装置やカメラモジュール等のレンズユニットにおける視感度補正用フィルター等に用いる場合、波長４５０〜５５０ｎｍの透過率の平均値が上記範囲であり、一定であることが好ましい。
【００２９】
透過率の平均値は高い方が好ましい。透過率の平均値が高いと、フィルターを通過する光の強度が充分確保され、上記用途に好適に用いることができる。一方、透過率の平均値が低いと、フィルターを通過する光の強度が充分確保されず、上記用途に好適に用いることができないおそれがある。
【００３０】
上記Ｔ0は、好ましくは７５％以上、より好ましくは８０％以上、さらに好ましくは８５％以上であり、より高い方が好適である。
【００３１】
上記Ｔ45は、好ましくは７５％以上、より好ましくは８０％以上、さらに好ましくは８５％以上であり、より高い方が好適である。
【００３２】
上記ＴXは、好ましくは７５％以上、より好ましくは８０％以上、さらに好ましくは８５％以上であり、より高い方が好適である。
【００３３】
Ｘは、より好ましくは１０以上３５以下、さらに好ましくは１５以上３５以下の数であり、Ｘがこの範囲であれば、視野角が非常に広くなる。
【００３４】
本発明の光学フィルターは、前記透明基材の少なくとも一方の面に、屈折率が２．０以上の高屈折率材料からなる誘電体層と、屈折率が２．０未満の低屈折率材料からなる誘電体層とを含む誘電体多層膜からなる機能性膜を有することが好ましい。
【００３５】
前記機能性膜において、高屈折率材料からなる各誘電体層の光学膜厚の合計をＨｄ（ｎｍ）とし、低屈折率材料からなる各誘電体層の光学膜厚の合計をＬｄ（ｎｍ）とした場合、波長５５０ｎｍにおいて、Ｈｄ／Ｌｄは、好ましくは０．９００〜０．９９８、より好ましくは０．９００〜０．９９０、さらに好ましくは０．９００〜０．９８０である。このような比率のとき、機能性膜は、垂直方向に入射した４５０〜５５０ｎｍの光の透過率と、高角度に入射した４５０〜５５０ｎｍの光の透過率との差が小さくなる。
【００３６】
前記機能性膜を設けることで、前記条件（ｉｉ）および（ｉｉｉ）を満たす光学フィルターを好適に得ることができる。前記条件（ｉｉ）および（ｉｉｉ）を満たすことで、０°入射透過率、Ｘ°入射透過率および４５°入射透過率のいずれも高くすることができる。また、撮像素子の光学フィルターとして用いた場合、入射角度を変化させた際の緑色に相当する色味の変化が小さく、視野角の広い光学フィルターとなる。
【００３７】
一方、Ｔ0がＴXおよびＴ45よりも高くなるように機能性膜を設けた場合、一般に高入射角になるにつれ透過率が減少し、Ｔ0＞ＴX＞Ｔ45となる。この場合、Ｔ45はＴ0よりも大幅に小さくなり、撮像素子の光学フィルターとして用いた場合、入射角度に応じて色の変化が大きくなり、視野角が狭くなる。
【００３８】
本発明の光学フィルターは、さらに下記条件（Ａ）〜（Ｃ）を満たすことが好ましい。
【００３９】
（Ａ）Ｔ0が８０％以上、好ましくは８２％以上、さらに好ましくは８５％以上である。
【００４０】
（Ｂ）８００ｎｍ以下の波長領域において、光学フィルターの垂直方向から測定した場合の透過率が７０％となる最も長い波長（Ｘａ）と、波長５８０ｎｍ以上の波長領域において、光学フィルターの垂直方向から測定した場合の透過率が３０％となる最も短い波長（Ｘｂ）との差の絶対値が１００ｎｍ未満、より好ましくは７５ｎｍ以下、さらに好ましくは７０ｎｍ以下である。
【００４１】
光学フィルターの（Ｘａ）と（Ｘｂ）との差の絶対値が上記範囲にあると、近赤外線の波長領域付近の波長（Ｘａ）と（Ｘｂ）の間で透過率が急変することとなる。そのため、撮像素子に用いた場合、近赤外線を効率よくカットすることができ、赤色に相当する光を効率よく取り入れることができる。
【００４２】
（Ｃ）波長５６０〜８００ｎｍの範囲において、光学フィルターの垂直方向から測定した場合の透過率が５０％となる波長の値（Ｙａ）と、光学フィルターの垂直方向に対して３０°の角度から測定した場合の透過率が５０％となる波長の値（Ｙｂ）との差の絶対値が１５ｎｍ未満、より好ましくは１３ｎｍ未満、さらに好ましくは１０ｎｍ未満である。
【００４３】
光学フィルターの（Ｙａ）と（Ｙｂ）との差の絶対値が上記範囲にあることにより、光学フィルターを撮像素子に用いた場合、入射角度を変化させた際の赤色に相当する色味の変化が少なく、視野角の広い光学フィルターを得ることができる。
【００４４】
本発明では、透明基材として、６００〜８５０ｎｍの波長領域に吸収極大がある吸収剤を含有する透明樹脂からなる透明樹脂製基材、またはＣｕＯ含有リン酸塩ガラスおよびＣｕＯ含有フツリン酸塩ガラスからなる群より選ばれる近赤外線吸収ガラス、またはそれらを組み合わせてなる材料を含む透明基材を用いることで、前記条件（Ｃ）を満たす光学フィルターを得ることができる。また、このような透明基材を用いることにより、６２０〜６８０ｎｍの波長領域のいずれかの点において、該透明基材の透過率が５０％となる。
【００４５】
本発明の光学フィルターにおいて、垂直方向から測定した場合の波長３００〜３８０ｎｍの平均透過率は、好ましくは１％以下、より好ましくは０．５％以下、さらに好ましくは０．１％以下である。本発明では、前記波長３００〜３８０ｎｍの紫外線を吸収する紫外線吸収剤を含有する透明樹脂からなる透明基板を用いることにより、または、上記波長３００〜３８０ｎｍの紫外線をカットする光学膜厚を有する機能性膜を設けることにより、波長３００〜３８０ｎｍの平均透過率が上記範囲である光学フィルターを好適に得ることができる。
【００４６】
波長３００〜３８０ｎｍの平均透過率が上記範囲にあることにより、光学フィルターを撮像素子に用いた場合、センサーは反応しながら人の眼に見えない紫外線を十分にカットすることができ、青色の色味に好適である。
【００４７】
本発明の光学フィルターにおいて、透明基材の厚みは、好ましくは４０〜２００μｍ、より好ましくは４０〜１８０μｍ、さらに好ましくは４０〜１５０μｍである。
【００４８】
光学フィルターの厚みが上記範囲にあると、光学フィルターを小型化および軽量化することができ、固体撮像装置等のさまざまな用途に好適に用いることができる。特にカメラモジュール等のレンズユニットに用いた場合には、レンズユニットの低背化を実現することができる。
【００４９】
本発明の光学フィルターは、前記機能性膜を透明基材の両面に有していることが好ましい。両面に機能性膜を設けることで、反りを抑えることができ、カメラモジュール等のレンズユニットに用いた場合には、レンズユニットの低背化を実現することができる。また、光学フィルターの反射を低減することができるため、撮像素子に設けた場合、ゴーストを抑制することができる。
【００５０】
本発明の光学フィルターにおいて、垂直方向から測定した場合の波長８００〜１２００ｎｍの平均透過率は、好ましくは１％以下、より好ましくは０．５％以下、さらに好ましくは０．１％以下である。本発明では、前記波長８００〜１２００ｎｍの近赤外線を吸収する、ＣｕＯ含有リン酸塩ガラスやＣｕＯ含有フツリン酸塩ガラスからなる近赤外線吸収ガラスを有した透明基材を用いることにより、または、前記波長８００〜１２００ｎｍの近赤外線をカットする光学膜厚を有する機能性膜を設けることにより、波長８００〜１２００ｎｍの平均透過率が上記範囲である光学フィルターを好適に得ることができる。
【００５１】
波長８００〜１２００ｎｍの平均透過率が上記範囲にあることにより、光学フィルターを撮像素子に用いた場合、センサーは反応しながら人の眼に見えない近赤外線を十分にカットすることができ、赤色の色味に好適である。
【００５２】
＜透明基材＞
本発明で用いる透明基材としては、本発明の効果を損なわないものである限り特に制限されないが、透明樹脂、ケイ酸ガラス、石英、アルミナガラス、サファイアガラス、リン酸塩ガラス、フツリン酸塩ガラス等が好ましく、単層でも多層でもよく、複数の材料を組み合わせてもよい。前記リン酸塩ガラスおよびフツリン酸塩ガラスとしては、ＣｕＯ含有リン酸塩ガラスおよびＣｕＯ含有フツリン酸塩ガラスが好ましい。
【００５３】
また、前記透明基材の厚さ０．１ｍｍでの全光線透過率は、好ましくは７５〜９４％であり、より好ましくは７８〜９４％であり、更に好ましくは８０〜９４％である。全光線透過率がこのような範囲であれば、透明基材は良好な透明性を示す。
【００５４】
＜透明樹脂＞
本発明で用いる透明樹脂としては、本発明の効果を損なわないものである限り特に制限されないが、例えば、熱安定性およびフィルムへの成形性を確保し、かつ、１００℃以上の蒸着温度での高温蒸着により誘電体多層膜を形成しうるフィルムとするため、ガラス転移温度（Ｔｇ）が、好ましくは１１０〜３８０℃、より好ましくは１１０〜３７０℃、さらに好ましくは１２０〜３６０℃である樹脂を用いることができる。また、透明樹脂のガラス転移温度が、好ましくは１２０℃以上、より好ましくは１３０℃以上、さらに好ましくは１４０℃以上である場合には、誘電体多層膜をより高温で蒸着形成し得るフィルムが得られる。
【００５５】
このような透明樹脂としては、例えば、ノルボルネン系樹脂等の環状オレフィン系樹脂、ポリアリレート樹脂（ＰＡＲ）、ポリサルホン樹脂（ＰＳＦ）、ポリエーテルサルホン樹脂（ＰＥＳ）、ポリパラフェニレン樹脂（ＰＰＰ）、ポリアリーレンエーテルフォスフィンオキシド樹脂（ＰＥＰＯ）、ポリイミド樹脂（ＰＰＩ）、ポリエーテルイミド樹脂（ＰＥＩ）、ポリアミドイミド樹脂（ＰＡＩ）、（変性）アクリル樹脂、ポリカーボネート（ＰＣ）、ポリエチレンナフタレート（ＰＥＮ）、有機−無機ナノハイブリッド材料を挙げることができる。
【００５６】
＜ＣｕＯ含有リン酸塩ガラス＞
本発明で用いられるＣｕＯ含有リン酸塩ガラスは、本発明の効果を損なわないものである限り特に制限されないが、４００〜６００ｎｍの可視光透過率が高いものが好ましい。また、ＣｕＯ含有リン酸塩ガラスとしては、ＣｕＯ、Ｐ2Ｏ5、Ａｌ2Ｏ3、Ｎａ2Ｏ、Ｋ2Ｏ、Ｓｂ2Ｏ3、ＢａＯ、ＭｇＯ、ＣａＯ、ＳｒＯ、ＢａＯおよびＺｎＯ等からなるものが、耐光性がよいことから、より好ましい。
【００５７】
＜ＣｕＯ含有フツリン酸塩ガラス＞
本発明で用いられるＣｕＯ含有フツリン酸塩ガラスは、本発明の効果を損なわないものである限り特に制限されないが、４００〜６００ｎｍの可視光透過率が高いものが好ましい。また、ガラス中のＣｕ（Ｉ）イオン濃度を抑制したものが、より好ましい。このようなＣｕＯ含有フツリン酸塩ガラスとしては、例えばＣｕＯ、Ｐ2Ｏ5、ＡｌＦ3、ＭｇＦ、ＣａＦ2、ＳｒＦ2、ＢａＦ2、ＺｎＦ2、ＬｉＦ、ＮａＦ、ＫＦおよびＳｂ2Ｏ3等からなるガラスが挙げられる。
【００５８】
＜吸収剤＞
前記透明基材に用いられる透明樹脂には、波長６００〜８００ｎｍの範囲に吸収極大がある吸収剤、例えば、近赤外線を吸収する染料や顔料、金属錯体系化合物などを含有させることが好ましい。また、透明樹脂以外の材料、好ましくはＣｕＯ含有リン酸塩ガラスおよびＣｕＯ含有フツリン酸塩ガラスからなる群より選ばれる近赤外線吸収ガラスを含む透明基材を用いる場合、該透明基材は、前記吸収剤を含む透明樹脂層を含有することが好ましい。
【００５９】
このような吸収剤を透明樹脂に含有させる場合、ノルボルネン系樹脂を用いることが好ましい。これは、前記吸収剤の分散性が良好であること、吸収剤を含有する透明樹脂製基材の成形加工性に優れること等の理由からである。
【００６０】
本発明で用いられる吸収剤としては、波長４５０〜５５０ｎｍに吸収を持たないものが好ましい。また、透明基材の吸収極大における分光透過率が３０％となる量で、波長６００〜８００ｎｍの範囲に吸収極大を持つ吸収剤を透明樹脂に含有させた場合、該透明基材の４５０〜５５０ｎｍの分光透過率が８５％以上となる化合物がより好ましい。
【００６１】
このような吸収剤を含有してなる透明樹脂製基材に、後述する誘電体からなる機能性膜として近赤外線反射膜を蒸着などにより設けた場合、入射光の入射角変更時においても光学特性の変化が少なく、視野角の広い光学フィルターを得ることができる。
【００６２】
このような吸収剤としては、近赤外線を吸収する色素として作用する金属錯体系化合物や染料、顔料を用いることができ、フタロシアニン系化合物、ナフタロシアニン系化合物、ジチオール金属錯体系化合物などを挙げることができる。市販品としては、たとえば、Ｌｕｍｏｇｅｎ  ＩＲ７６５、Ｌｕｍｏｇｅｎ  ＩＲ７８８（ＢＡＳＦ製）、ＡＢＳ６４３、ＡＢＳ６５４、ＡＢＳ６６７、ＡＢＳ６７０Ｔ、ＩＲＡ６９３Ｎ、ＩＲＡ７３５（Ｅｘｃｉｔｏｎ製）、ＳＤＡ３５９８、ＳＤＡ６０７５、ＳＤＡ８０３０、ＳＤＡ８３０３、ＳＤＡ８４７０、ＳＤＡ３０３９、ＳＤＡ３０４０、ＳＤＡ３９２２、ＳＤＡ７２５７（Ｈ．Ｗ．ＳＡＮＤＳ製）、ＴＡＰ−１５、ＩＲ−７０６（山田化学工業製）ＳＭＰ５４（林原製）などが挙げられる。これらの吸収剤は、１種単独で用いてもよいし、２種以上を併用してもよい。
【００６３】
本発明において、前記吸収剤の使用量は、所望の特性に応じて適宜選択されるが、透明樹脂１００重量部に対して、通常０．０１〜１０．０重量部、好ましくは０．０１〜８．０重量部、さらに好ましくは０．０１〜５．０重量部である。
【００６４】
吸収剤の使用量が上記範囲内にあると、吸収波長の入射角依存性が小さく、視野角が広く、近赤外線カット能、４５０〜５５０ｎｍの範囲における透過率および強度に優れた光学フィルターを得ることができる。
【００６５】
吸収剤の使用量が上記範囲より多いと、吸収剤の特性がより強く表れる光学フィルターを得ることができる場合もあるが、４５０〜５５０ｎｍの範囲における透過率が所望の値より低下するおそれや、透明樹脂製基材や光学フィルターの強度が低下する恐れがある。また、吸収剤の使用量が上記範囲より少ないと、４５０〜５５０ｎｍの範囲における透過率が高い光学フィルターを得ることができる場合もあるが、吸収剤の特性（性質）が表れにくく、吸収波長の入射角依存性が小さく、視野角が広い透明樹脂製基板や光学フィルターを得ることが困難になる場合がある。
【００６６】
＜その他成分＞
本発明では、本発明の効果を損なわない範囲において、透明樹脂にさらに、紫外線吸収剤、酸化防止剤等の添加剤を添加することができる。
【００６７】
紫外線吸収剤としては、例えば２，４−ジヒドロキシベンゾフェノン、２−ヒドロキシ−４−メトキシベンゾフェノンなどが挙げられる。紫外線吸収剤を添加した場合、波長３００〜３８０ｎｍの透過率を抑えることができ、得られる光学フィルターを撮像素子用に用いた場合、センサーは反応しながら人の眼に見えない紫外線を十分にカットすることができ、青色の色味に好適である。
【００６８】
酸化防止剤としては、例えば２，６−ジ−ｔ−ブチル−４−メチルフェノール、２，２'−ジオキシ−３，３'−ジ−ｔ−ブチル−５，５'−ジメチルジフェニルメタン、テトラキス［メチレン−３−（３，５−ジ−ｔ−ブチル−４−ヒドロキシフェニル）プロピオネート］メタンなどが挙げられる。
【００６９】
また、後述する溶液キャスティング法により透明樹脂製基材を製造する場合には、レベリング剤や消泡剤を添加することで樹脂基材の製造を容易にすることができる。
【００７０】
なお、これら添加剤は、本発明に用いる透明樹脂製基材を製造する際に、透明樹脂などとともに混合してもよいし、透明樹脂を製造する際に添加することで予め配合されていてもよい。また、添加量は、所望の特性に応じて適宜選択されるものであるが、透明樹脂１００重量部に対して、通常０．０１〜５．０重量部、好ましくは０．０５〜２．０重量部である。
【００７１】
＜透明基材の製造方法＞
前記吸収剤を含有する透明樹脂製基材は、例えば、透明樹脂と吸収剤とを溶融混練りして得られたペレットを溶融成形する方法、透明樹脂、吸収剤および溶媒を含む液状樹脂組成物から溶剤を除去して得られたペレットを溶融成形する方法、または、上述の液状樹脂組成物をキャスティング（キャスト成形）する方法により製造することができる。
【００７２】
（A）溶融成形
本発明で用いられる透明樹脂製基材は、透明樹脂と吸収剤とを含有する樹脂組成物を溶融成形することにより製造することができる。溶融成形方法としては、例えば、射出成形、溶融押出成形あるいはブロー成形などを挙げることができる。
【００７３】
（B）溶液キャスティング
本発明で用いられる透明樹脂製基材は、透明樹脂、吸収剤および溶媒を含む液状樹脂組成物を適切な支持体の上にキャスティングして溶剤を除去することにより製造することもできる。例えば、スチールベルト、スチールドラム、ポリエステルフィルムまたはガラス等の支持体の上に、上述の液状樹脂組成物を塗布して溶剤を乾燥させた後、支持体から塗膜を剥離することにより、透明樹脂製基材を得ることができる。
【００７４】
また、ガラス、石英または透明プラスチック製の光学部品に上述の液状樹脂組成物をコーティングして溶剤を乾燥させることにより、ガラス、石英または透明プラスチックを含む多層構造の透明基材を得ることができる。
【００７５】
前記方法で得られた透明基材中の残留溶媒量は可能な限り少ない方がよく、通常３重量％以下、好ましくは１重量％以下、さらに好ましくは０．５重量％以下である。残留溶媒量が３重量％を超える場合、経時的に透明基材が変形したり特性が変化したりして所望の機能が発揮できなくなることがある。
【００７６】
＜機能性膜＞
本発明で用いられる機能性膜としては、アルミ蒸着膜、貴金属薄膜、酸化インジウムや酸化アンチモンを主成分とし酸化錫を少量含有させた金属酸化物微粒子を分散させた樹脂膜、高屈折率材料からなる誘電体層（以下「高屈折率材料層」ともいう。）と低屈折率材料からなる誘電体層（以下「低屈折率材料層」ともいう。）を交互に積層した誘電体多層膜などを用いることができる。
【００７７】
本発明において、機能性膜は透明基材の片面に設けてもよいし、両面に設けてもよい。片面に設ける場合には、製造コストや製造容易性に優れ、両面に設ける場合には、反りの生じにくい光学フィルターを得ることができ、より薄型の撮像素子に好適となる。
【００７８】
これら機能性膜の中では、高屈折率材料層と低屈折率材料層とを交互に積層した誘電体多層膜を好適に用いることができる。
【００７９】
＜高屈折率材料＞
高屈折率材料層を構成する材料としては、屈折率が２．０以上、好ましくは２．１以上、より好ましくは２．２以上、さらに好ましくは２．３以上の材料を用いることができ、屈折率の上限は、通常、２．５程度である。
【００８０】
このような高屈折率材料としては、例えば、酸化チタン、酸化ジルコニウム、五酸化タンタル、五酸化ニオブ、酸化ランタン、酸化イットリウム、酸化亜鉛、硫化亜鉛、酸化インジウムを主成分とし酸化チタン、酸化錫、酸化セリウムなどを少量含有させたものなどが挙げられる。中でも屈折率の高さから酸化チタン、酸化ジルコニウム、五酸化タンタル、五酸化ニオブがより好ましい。
【００８１】
＜低屈折率材料＞
低屈折率材料層を構成する材料としては、屈折率が２．０以下、好ましくは１．８未満、より好ましくは１．６未満、さらに好ましくは１．５未満の材料を用いることができ、屈折率の下限は、通常、１．２程度である。
【００８２】
このような低屈折率材料としては、例えば、シリカ、アルミナ、フッ化ランタン、フッ化マグネシウム、六フッ化アルミニウムナトリウムなどが挙げられる。中でもシリカ、フッ化マグネシウムは屈折率が低く、より好ましい。
【００８３】
＜誘電体多層膜＞
高屈折率材料層と低屈折率材料層とを積層する方法については、これら材料層を積層した誘電体多層膜が形成される限り特に制限はないが、例えば、CVD法、スパッタ法、真空蒸着法などにより、高屈折率材料層と低屈折率材料層とを交互に積層した誘電体多層膜を形成し、これを透明基材に接着剤で張り合わせることや、前記透明基材上に、直接、CVD法、スパッタ法、真空蒸着法などにより、高屈折率材料層と低屈折率材料層とを交互に積層した誘電体多層膜を形成することにより得ることができる。
【００８４】
これら高屈折率材料層および低屈折率材料層の各層の光学膜厚は、通常、遮断しようとする赤外線波長λ（ｎｍ）の０．２５λ前後の繰り返しである。ただし、透明基材に近接する３層および最外層はこの限りではない。
【００８５】
本発明の機能性膜では、前記機能性膜において、高屈折率材料層の光学膜厚の合計をＨｄ（ｎｍ）、低屈折率材料層の光学膜厚の合計をＬｄとした場合、Ｈｄ／Ｌｄ＝０．９００〜０．９９８であることが好ましく、Ｈｄ／Ｌｄ＝０．９００〜０．９９０であることがより好ましく、さらに好ましくはＨｄ／Ｌｄ＝０．９００〜０．９８０である。
【００８６】
本発明者らは、上記高屈折率材料と低屈折率材料の光学膜厚比を、垂直方向から０°の角度から入射した場合に最も透過率が高くなる設計からずらすことで、特定の角度から入射した場合に最も４５０〜５５０ｎｍ平均透過率が高くなり、さらに垂直方向から４５°の角度から入射した４５０〜５５０ｎｍ平均透過率の低下を抑えることができることを見出した。
【００８７】
また、誘電体多層膜における積層数は、基材両面含めて好ましくは５〜５４層、より好ましくは１６〜５２層である。さらに、誘電体多層膜を蒸着した際に基板に反りが生じてしまう場合には、これを解消するために、基材両面に誘電体多層膜を蒸着する、基材の誘電多層膜を蒸着した面に紫外線等の放射線を照射する等の方法をとる事ができる。なお、放射線を照射する場合、誘電体多層膜の蒸着を行いながら照射してもよいし、蒸着後別途照射してもよい。
【００８８】
＜光学フィルターの用途＞
本発明の光学フィルターは、視野角が広く、優れた近赤外線カット能をする。したがって、カメラモジュールのＣＣＤやＣＭＯＳイメージセンサ等の固体撮像素子用視感度補正用として有用である。特に、デジタルスチルカメラ、携帯電話用カメラ、デジタルビデオカメラ、ＰＣカメラ、監視カメラ、自動車用カメラ、携帯情報端末、パソコン、ビデオゲーム機、医療機器、ＵＳＢメモリー、携帯ゲーム機、指紋認証システム、デジタルミュージックプレーヤー、玩具ロボット、おもちゃ等に有用である。さらに、自動車や建物などのガラス等に装着される熱線カットフィルターなどとしても有用である。
【００８９】
ここで、本発明の光学フィルターをカメラモジュールに用いる場合について具体的に説明する。
【００９０】
図１に、カメラモジュールの略図を示す。図１(a)は、従来のカメラモジュールの構造の略図であり、図1(b)は、本発明の光学フィルター６'を用いた場合の、とり得ることができるカメラモジュールの構造の一つを表す略図である。
【００９１】
図1(b)では、本発明の光学フィルター６'をレンズ５の上部に用いているが、本発明の光学フィルター６'は、図１(a)に示すようにレンズ５とセンサー７の間に用いることもできる。
【００９２】
従来のカメラモジュールでは、光学フィルター６に対してほぼ垂直に光が入射する必要があった。そのため、光学フィルター６は、レンズ５とセンサー７の間に配置する必要があった。
【００９３】
ここで、センサー７は、高感度であり、５μｍ程度のちりやほこりが触れるだけで正確に作動しなくなるおそれがあるため、センサー７の上部に用いる光学フィルター６は、ちりやほこりの出ないものであり、異物を含まないものである必要があった。また、上記センサー７の特性から、光学フィルター６とセンサー７の間には、所定の間隔を設ける必要があり、このことがカメラモジュールの低背化を妨げる一因となっていた。
【００９４】
これに対し、本発明の光学フィルター６'では、（Ｙａ）と（Ｙｂ）の差の絶対値が１５ｎｍ以下である。つまり、光学フィルター６'の垂直方向から入射する光と、フィルター６'の垂直方向に対して３０°から入射する光の透過波長に大きな差はないため（吸収（透過）波長の入射角依存性が小さい）、光学フィルター６'は、レンズ５とセンサー７の間に配置する必要がなく、レンズの上部に配置することもできる。
【００９５】
このため、本発明の光学フィルター６'をカメラモジュールに用いる場合には、該カメラモジュールの取り扱い性が容易になり、また、光学フィルター６'とセンサー７の間に所定の間隔を設ける必要がないため、カメラモジュールの低背化が可能となる。
【実施例】
【００９６】
以下、本発明を実施例により説明するが、本発明はこれら実施例により何ら限定されるものではない。なお、「部」および「％」は、特に断りのない限り「重量部」および「重量％」を意味する。
【００９７】
分光透過率は日立製作所社製の分光光度計（Ｕ−４１００）を用いて測定した。光学フィルターの垂直方向から測定した場合の透過率は、図２のようにフィルターに対し垂直に透過した光を測定した。また、光学フィルターの垂直方向に対してＸ°の角度（４５°も含む）から測定した場合の透過率は、図３のようにフィルターの垂直方向に対してＸ°の角度で透過した光を測定した。
【００９８】
視野角は、ＪＩＳ  Ｚ  ８７０１に定める「２度視野に基づくＸＹＺ表色系」に基づき、各波長の透過率に各波長の表色関数を乗じた値の積分値より、０°入射における三刺激値Ｘ（０）、Ｙ（０）、Ｚ（０）、および４５°入射における分光透過率より４５°入射における三刺激値Ｘ（４５），Ｙ（４５）、Ｚ（４５）を算出することで、評価した。
【００９９】
［実施例１］
ＪＳＲ社製のノルボルネン樹脂「ＡＲＴＯＮ Ｇ５０２３」１００重量部に、ＥＸＣＩＴＯＮ社製の吸収剤「ＡＢＳ６７０Ｔ（吸収極大；６７５ｎｍ）」を０．０２４重量部加え、さらにトルエンを加えて溶解し、固形分が３０％の溶液を得た。次いで、得られた溶液を平滑なガラス板上にキャストし、６０℃で８時間、１００℃で８時間、さらに減圧下１００℃で８時間乾燥後に剥離し、厚さ０．１ｍｍ、一辺が６０ｍｍの透明基材を得た。続いて、得られた透明基材に、真空蒸着装置を用いて、蒸着温度１５０℃で近赤外線を反射する誘電体多層膜からなる機能性膜（１）〔シリカ（ＳｉＯ2：５５０ｎｍの屈折率１．４５、膜厚３１〜１９４ｎｍ）層とチタニア（ＴｉＯ2：５５０ｎｍの屈折率２．４５、膜厚１１〜１０８ｎｍ）層とが交互に積層されてなるもの、Ｈｄ／Ｌｄ＝０．９６４、両面合わせ積層数５２〕を形成し、厚さ０．１０６ｍｍの光学フィルターを得た。機能性膜（１）の膜厚設計を表２に示す。この光学フィルターの分光透過率曲線を測定し、Ｔ0、Ｔ45、ＴX、Ｂ［（Ｘａ）と（Ｘｂ）との差］、Ｃ［（Ｙａ）と（Ｙｂ）との差］を求めた。結果を表１に示す。また分光透過率の測定結果を図６に示す。
【０１００】
［実施例２］
３Ｌの４つ口フラスコに２，６−ジフルオロベンゾニトリル３５．１２ｇ（０．２５３ｍｏｌ）、９，９−ビス（４−ヒドロキシフェニル）フルオレン８７．６０ｇ（０．２５０ｍｏｌ）、炭酸カリウム４１．４６ｇ（０．３００ｍｏｌ）、Ｎ，Ｎ−ジメチルアセトアミド（以下「ＤＭＡｃ」ともいう。）４４３ｇおよびトルエン１１１ｇを添加した。続いて、４つ口フラスコに温度計、撹拌機、窒素導入管付き三方コック、ディーンスターク管および冷却管を取り付け、フラスコ内を窒素置換した後、得られた溶液を１４０℃で３時間反応させ、生成する水をディーンスターク管から随時取り除いた。水の生成が認められなくなったところで、徐々に温度を１６０℃まで上昇させ、そのままの温度で６時間反応させた。室温（２５℃）まで冷却後、生成した塩をろ紙で除去し、ろ液をメタノールに投じて再沈殿させ、ろ別によりろ物（残渣）を単離した。得られたろ物を６０℃で一晩真空乾燥し、白色粉末（以下「樹脂Ａ」という。）を得た。
【０１０１】
樹脂Ａ１００重量部に、ＥＸＣＩＴＯＮ社製の吸収剤「ＡＢＳ６７０Ｔ（吸収極大；６７５ｎｍ）」０．０５重量部を加え、紫外線吸収剤「２，６−ジ−ｔ−ブチル−４−メチルフェノール」０．３重量部を加え、さらにＤＭＡｃを加えて溶解し、固形分が３０％の溶液を得た。次いで、得られた溶液を平滑なポリエチレンテレフタレート（ＰＥＴ）基板上にドクターブレードを用いて塗布し、７０℃で３０分乾燥させ、ついで１００℃で３０分乾燥してフィルムとした後、ＰＥＴ基板より剥離した。その後、フィルムを金枠に固定し、さらに２３０℃、２時間焼成して、厚さ０．０５ｍｍの透明基材を得た。
【０１０２】
続いて、得られた透明基材に、実施例１と同様にして機能性膜（１）を形成し、厚さ０．０５６ｍｍの光学フィルターを得た。この光学フィルターの分光透過率曲線を測定し、Ｔ0、Ｔ45、ＴX、Ｂ、Ｃを求めた。結果を表１に示す。
【０１０３】
［実施例３］
樹脂Ａ１００重量部に、ＥＸＣＩＴＯＮ社製の吸収剤「ＡＢＳ６７０Ｔ（吸収極大；６７５ｎｍ）」を０．２５重量部加え、さらにＤＭＡｃを加えて溶解し、固形分が３０％の溶液を得た。次いで、得られた溶液を平滑な板状のシリカガラス製支持体（厚さ０．１ｍｍ）上に塗布し、７０℃で３０分乾燥させ、さらに１００℃で３０分乾燥させた。その後、フィルムを金枠に固定し、さらに２３０℃で２時間焼成して、厚さ０．１１ｍｍのシリカガラスと透明樹脂からなる透明基材を得た。
【０１０４】
続いて、得られた透明基材に、実施例１と同様にして機能性膜（１）を形成し、厚さ０．１１６ｍｍの光学フィルターを得た。この光学フィルターの分光透過率曲線を測定し、Ｔ0、Ｔ45、ＴX、Ｂ、Ｃを求めた。結果を表１に示す。
【０１０５】
［実施例４］
Ｐ2Ｏ5を４１重量部、Ａｌ2Ｏ3を５重量部、Ｎａ2Ｏを２４受領部、ＭｇＯを６重量部、ＣａＯを６重量部、ＢａＯを１２重量部、ＣｕＯを６重量部秤量して混合した。この原料を白金ルツボに入れ、１０００℃の温度で加熱溶融した。十分に撹拌・清澄した後、金型内に鋳込み、徐冷し、切断・研磨して５０ｍｍ×２００ｍｍ×２ｍｍの板を作製した。この板を軟化点付近に加熱して延伸加工することにより、厚さ０．１５ｍｍのリン酸塩ガラスからなる透明基材を得た。
【０１０６】
続いて、得られた透明基材に、実施例１と同様にして機能性膜（１）を形成し、厚さ０．１５６ｍｍの光学フィルターを得た。この光学フィルターの分光透過率曲線を測定し、Ｔ0、Ｔ45、ＴX、Ｂ、Ｃを求めた。結果を表１に示す。
【０１０７】
[実施例５]
Ｐ2Ｏ5を４２重量部、ＡｌＦ3を１３重量部、ＬｉＦを５重量部、ＮａＦを４重量部、ＭｇＦ2を１重量部、ＣａＦ2を９重量部、ＳｒＦ2を５重量部、ＢａＦ2を１５重量部、ＣｕＯを４重量部、Ｓｂ2Ｏ3を１重量部、ＬｉＮＯ3を１重量部秤量して混合した。この原料混合物を白金ルツボに収容し、蓋をして、電気炉内において９００℃の温度で加熱溶融した。十分に撹拌・清澄した後、金型内に鋳込み、徐冷した。その後、切断、研磨を行い、５０ｍｍ×２００ｍｍ×厚さ２ｍｍの板を作製した。この板を軟化点付近に加熱して延伸加工することにより、厚さ０．１５ｍｍのフツリン酸塩ガラスからなる透明基材ａを得た。
【０１０８】
次いで、ＪＳＲ社製のノルボルネン樹脂「ＡＲＴＯＮ Ｇ５０２３」１００重量部に、ＥＸＣＩＴＯＮ社製の吸収剤「ＡＢＳ６７０Ｔ（吸収極大；６７５ｎｍ）」を０．０２４重量部加え、さらにトルエンを加えて溶解し、固形分が８％の溶液を得た。得られた溶液をフツリン酸ガラスからなる支持体にキャストし、６０℃で８時間、１００℃で８時間、さらに減圧下１００℃で８時間乾燥後に剥離し、厚さ０．１６０ｍｍ、一辺が６０ｍｍの透明基材を得た。
【０１０９】
続いて、得られた透明基材に、実施例１と同様にして機能性膜（１）を形成し、厚さ０．１６６ｍｍの光学フィルターを得た。この光学フィルターの分光透過率曲線を測定し、Ｔ0、Ｔ45、ＴX、Ｂ、Ｃを求めた。結果を表１に示す。
【０１１０】
［比較例１］
実施例１と同様にして、厚さ０．１ｍｍの吸収剤含有透明基材を得た。続いて、得られた透明基材に、真空蒸着装置を用いて、蒸着温度１５０℃で近赤外線を反射する誘電体多層膜からなる機能性膜（２）〔シリカ（ＳｉＯ2：５５０ｎｍの屈折率１．４５、膜厚２９〜１８５ｎｍ）層とチタニア（ＴｉＯ2：５５０ｎｍの屈折率２．４５、膜厚１１〜１０８ｎｍ）層とが交互に積層されてなるもの、Ｈｄ／Ｌｄ＝１．０１、両面合わせ積層数５２〕を形成し、厚さ０．１０６ｍｍの光学フィルターを得た。機能性膜（２）の膜厚設計を表３に示す。この光学フィルターの分光透過率曲線を測定し、Ｔ0、Ｔ45、ＴX、Ｂ、Ｃを求めた。結果を表１に示す
［比較例２］
実施例４と同様にして、厚さ０．１５ｍｍのリン酸塩ガラスからなる透明基材を得た。続いて、得られた透明基材の両面に、真空蒸着装置を用いて、蒸着温度１５０℃で誘電体多層膜からなる機能性膜（３）〔シリカ（ＳｉＯ2：５５０ｎｍの屈折率１．４５、膜厚５〜３０ｎｍ）層とチタニア（ＴｉＯ2：５５０ｎｍの屈折率２．４５、膜厚５〜２０ｎｍ ）層とが交互に積層されてなるもの、両面合わせ積層数６〕を形成し、厚さ０．１５ｍｍの光学フィルターを得た。この光学フィルターの分光透過率曲線を測定し、Ｔ0、Ｔ45、ＴX、Ｂ、Ｃを求めた。結果を表１に示す。
【０１１１】
【表１】
2020122970.tif 000003
【０１１２】
表１中の「50％透過率波長」は、６００〜８００ｎｍの波長領域において透明基材の透過率が５０％となる波長である。
【０１１３】
表１中の「300‐380nm平均透過率」は、上記分光透過率の測定に従い、日立製作所社製の分光光度計（Ｕ−４１００）を用いて測定した３００〜３８０ｎｍの値の平均値が１．０％未満であるものを「○」、１．０％以上であるものを「×」とした。
【０１１４】
表１中の「800‐1200nm平均透過率」は、上記分光透過率の測定に従い、日立製作所社製の分光光度計（Ｕ−４１００）を用いて測定した８００〜１２００ｎｍの値の平均値が１．０％未満であるものを「○」、１．０％以上であるものを「×」とした。
【０１１５】
表１中の「視野角」は、上記０°および４５°入射の三刺激値Ｘ（０）、Ｙ（０）、Ｚ（０）、Ｘ（４５）、Ｙ（４５）、Ｚ（４５）より算出する以下の式全てを満たすものを「○」、満たさないものを「×」とした。
【０１１６】
Ｘ（４５）／Ｘ（０）＞０．８５
Ｙ（４５）／Ｙ（０）＞０．９２
Ｚ（４５）／Ｚ（０）＞０．９０
【０１１７】
【表２】
2020122970.tif 000004
【０１１８】
【表３】
2020122970.tif 000005
【産業上の利用可能性】
【０１１９】
本発明の光学フィルターは、デジタルスチルカメラ、携帯電話用カメラ、デジタルビデオカメラ、ＰＣカメラ、監視カメラ、自動車用カメラ、携帯情報端末、パソコン、ビデオゲーム、医療機器、ＵＳＢメモリー、携帯ゲーム機、指紋認証システム、デジタルミュージックプレーヤー、玩具ロボット、おもちゃ等に好適に用いることができる。
【符号の説明】
【０１２０】
１：カメラモジュール
２：レンズ鏡筒
３：フレキシブル基板
４：中空パッケージ
５：レンズ
６：光学フィルター
６'：本発明の光学フィルター
７：ＣＣＤまたはＣＭＯＳイメージセンサ
８：光学フィルター
９：分光光度計検出機
【図１】
2020122970.tif 000006
【図２】
2020122970.tif 000007
【図３】
2020122970.tif 000008
【図４】
2020122970.tif 000009
【図５】
2020122970.tif 000010
【図６】
2020122970.tif 000011